УСТРОЙСТВО РЕГИСТРАЦИИ ДЛЯ РАСПЛАВЛЕННОГО МЕТАЛЛА

1. Устройство регистрации для расплавленного металла, при этом устройство включает:
чашу для проб, имеющую полость, предназначенную для приема пробы расплавленного металла; и
лепешку, располагаемую в этой полости, при этом, лепешка содержит стабилизатор карбида и выделяющий водород материал, содержащий гидроксид щелочноземельного металла.
2. Устройство регистрации по п.1, в котором лепешка дополнительно содержит связующее.
3. Устройство регистрации по п.2, в котором связующее представляет собой 3%-ный водный раствор поливинилового спирта.
4. Устройство регистрации по п.1, в котором выделяющий водород материал представляет собой гидроксид магния.
5. Устройство регистрации по п.1, в котором лепешка составляет от 0,35% до 0,45 вес.% относительно общего веса пробы расплавленного металла.
6. Устройство регистрации по п.1, в котором лепешка устойчива к изменению уровня гидратации во время транспортировки и хранения этой лепешки.
7. Устройство регистрации по п.1, в котором лепешка дополнительно содержит замедлитель, который противодействует реакции лепешки при вступлении в контакт с расплавленным металлом.
8. Лепешка, предназначенная к использованию при регистрации температуры фазового перехода пробы расплавленного чугуна или расплавленного литейного чугуна, при этом, лепешка содержит стабилизатор карбида, гидроксид магния, представляющий собой выделяющий водород материал, замедлитель, который противодействует реакции лепешки во время контакта с пробой расплавленного чугуна или расплавленного литейного чугуна, и связующее.
9. Лепешка по п.8, в которой стабилизатор карбида составляет от 7% до 37 вес.% относительно общего веса лепешки.
10. Лепешка по п.8, в которой стабилизатор карбида представляет собой теллур.
11. Лепешка по п.8, в которой гидроксид магния составляет от 15% до 54 вес.% относительно общего веса лепешки.
12. Лепешка по п.8, в которой связующее включает 3%-ный водный раствор поливинилового спирта.
13. Лепешка по п.12, в которой 3%-ный водный раствор поливинилового спирта составляет от 1% до 4 вес.% относительно общего веса лепешки.
14. Лепешка по п.8, причем лепешка устойчива к изменению уровня гидратации во время транспортировки и хранения этой лепешки.
15. Лепешка, предназначенная к использованию при регистрации температуры фазового перехода пробы расплавленного чугуна или расплавленного литейного чугуна, при этом, лепешка содержит теллур в количестве от 15% до 60 вес.% относительно общего веса лепешки и гидроксид магния в количестве от 40% до 85 вес.% относительно общего веса лепешки, при этом, лепешка устойчива к поглощению влаги и потере влаги во время транспортировки и хранения.
16. Лепешка по п.15, в которой теллур присутствует в количестве от 0,05% до 0,10 вес.% относительно общего веса пробы расплавленного чугуна, и гидроксид магния присутствует в количестве от 0,11% до 0,22 вес.% относительно общего веса пробы расплавленного чугуна.
17. Способ регистрации температуры фазового перехода пробы расплавленного чугуна или расплавленного литейного чугуна, при этом, способ включает следующие стадии:
обеспечение устройства регистрации, включающего датчик температуры и чашу для проб с полостью, предназначенной для приема пробы расплавленного чугуна или расплавленного литейного чугуна;
размещение в этой полости лепешки, содержащей стабилизатор карбида и гидроксид магния в качестве выделяющего водород материала;
внесение в эту полость пробы расплавленного чугуна или расплавленного литейного чугуна, при этом, лепешка вступает в реакцию с пробой расплавленного чугуна или расплавленного литейного чугуна при контакте с ней, так что из гидроксида магния в пробу расплавленного чугуна или расплавленного литейного чугуна выделяется водород; и
обеспечение возможности для затвердевания пробы расплавленного чугуна или расплавленного литейного чугуна при одновременном измерении температуры фазового перехода затвердевающей пробы.
18. Способ производства лепешки, предназначенной к использованию при регистрации температуры фазового перехода пробы расплавленного металла, при этом, данный способ включает:
создание текучей смеси материала лепешки, содержащей стабилизатор карбида и гидроксид магния, выступающий в роли выделяющего водород материала;
обеспечение устройства регистрации, включающего чашу для проб с полостью, предназначенной для приема пробы расплавленного металла;
внесение текучей смеси материала лепешки в полость;
сушку текучей смеси материала лепешки с целью образования лепешки.
19. Способ по п.18, в котором стабилизатор карбида составляет от 5% до 25 вес.% относительно общего веса текучей смеси материала лепешки и составляет от 7% до 37 вес.% относительно общего веса лепешки.
20. Способ по п.18, в котором гидроксид магния составляет от 10% до 37 вес.% относительно общего веса текучей смеси материала лепешки и составляет от 15% до 54 вес.% относительно общего веса лепешки.